ПАКЕТ ТЕПЛОВОЙ ИЗОЛЯЦИИ И СПОСОБ ЕГО ИЗГОТОВЛЕНИЯ

1 Пакет тепловой изоляции, работающий в условиях криогенных температур, аэродинамического нагрева и высоких рабочих давлений, содержащий изолируемую поверхность со слоем теплоизоляции в виде пенопласта, установленного на антикоррозионный и амортизационный слои, слоем теплозащиты, и закрепленным на последнем антистатическим покрытием, отличающийся тем, что изолируемая поверхность выполнена из полимерного композиционного материала, пенопласт оснащен лентой из стеклянных комплексных нитей, намотанной с 50% перекрытием витков, скрепленных клеем, и имеющей адгезионный слой, покрытый слоем теплозащиты.
2 Способ изготовления пакета тепловой изоляции, работающего в условиях криогенных температур, аэродинамического нагрева и высоких рабочих давлений, заключающийся в напылении пенопласта на предварительно подготовленную изолируемую поверхность с последующим нанесением на него теплозащиты и антистатического слоя, отличающийся тем, что в качестве изолируемой поверхности выбирают полимерный композиционный материал, перед напылением пенопласта на нее наносят амортизационный слой, а поверх пенопласта наносят слой влагоустойчивого и герметизирующего покрытия, на который, в последствии, с 50% перекрытием, наматывают ленту из стеклянных комплексных нитей, витки которой соединяют между собой клеем, ленты покрывают адгезионным слоем, на который наносят теплозащиту и антистатический слой.
3
3 Пакет тепловой изоляции по п.1, отличающийся тем, что изолируемая поверхность выполнена из полимерного композиционного материала на основе полимерной пленки с двухсторонним фторопластовым покрытием, в качестве амортизационного слоя применен эпоксидный клей Криосил-Р на основе фенолформальдегидной смолы СЭДМ-ЗР, в качестве влагозащитного и герметизирующего покрытия применен клей виброударопрочный на основе эпоксидной смолы с относительным удлинением при растяжении 5-6% и пределом прочности при сдвиге 12,0-13,0 МПа, стеклянные комплексные нити ЛЭС имеют разрывную нагрузку на основе 441-450 Н и скреплены с помощью эпоксидного клея с пределом прочности при отрыве 1,0-1,2 МПа, теплозащитное резиноподобное эластичное покрытие выполнено на основе бутадиенстирольного латекса с плотностью 560-640 кгс/м, разрушающим напряжением при растяжении 1,3-1,4 МПа, относительным удлинением при растяжении 123%, коэффициентом теплопроводности 0,102-0,122 ВТ/м.К и удельной теплостойкостью 1,46-2,14 кДж/кг.К.